"フッ素樹脂A100質量部及び非架橋のアクリル樹脂B1~18質量部フッ素樹脂A100質量部に対してを含有し、フッ素樹脂Aの溶解度パラメータSPFと非架橋のアクリル樹脂Bの溶解度パラメータSPAが下式1を満足するフッ素艶消しフィルムF1。SPA-SPF≧5J12cm321フッ素樹脂Aの溶解度パラメータSPFと非架橋のアクリル樹脂Bの溶解度パラメータSPAが下式2を満足する請求項1記載のフッ素艶消しフィルムF1。SPA-SPF≦68J12cm322フッ素艶消しフィルムF1の溶解度パラメータSPFAが17~18J12cm32である請求項1記載のフッ素艶消しフィルムF1。フッ素樹脂Aがフッ化ビニリデン重合体である請求項1記載のフッ素艶消しフィルムF1。非架橋のアクリル樹脂Bが水酸基含有重合体である請求項1記載のフッ素艶消しフィルムF1。Tダイ法で成形する工程を有する請求項1記載のフッ素艶消しフィルムF1の製造方法。フッ素樹脂A100質量部及び非架橋のアクリル樹脂B1~18質量部フッ素樹脂A100質量部に対してを含有し、フッ素樹脂Aの溶解度パラメータSPFと非架橋のアクリル樹脂Bの溶解度パラメータSPAが下式1を満足するフッ素艶消し樹脂層Iと、アクリル樹脂層IIとを積層してなるフッ素艶消し積層フィルムF2。SPA-SPF≧5J12cm321フッ素樹脂Aの溶解度パラメータSPFと非架橋のアクリル樹脂Bの溶解度パラメータSPAが下式2を満足する請求項7記載のフッ素艶消し積層フィルムF2。SPA-SPF≦68J12cm322フッ素艶消し樹脂層Iとアクリル樹脂層IIとを共押出成形する工程を有する請求項7記載のフッ素艶消し積層フィルムF2の製造方法。請求項7記載のフッ素艶消し積層フィルムF2の少なくとも片面に、さらに絵柄層IIIを有するフッ素艶消し加飾積層フィルムF3。請求項1記載のフッ素艶消しフィルムF1、請求項7記載のフッ素艶消し積層フィルムF2、及び、請求項10記載のフッ素艶消し加飾積層フィルムF3からなる群より選ばれるフィルムと、熱可塑性樹脂層IVとを積層してなる積層シートF4。請求項1記載のフッ素艶消しフィルムF1、請求項7記載のフッ素艶消し積層フィルムF2、請求項10記載のフッ素艶消し加飾積層フィルムF3、及び、請求項11記載の積層シートF4からなる群より選ばれるフィルム又はシートを基材Vに積層した積層成形品。本発明の目的は、外観が良好で、かつ、きめの細かい艶消し性及び耐溶剤性に優れたフッ素艶消しフィルム、フッ素艶消し積層フィルム、フッ素艶消し加飾積層フィルム、積層シート、及びこれらを積層した積層成形品、並びに、製造方法を提供することである。本発明の要旨とするところは、フッ素樹脂A100質量部及び非架橋のアクリル樹脂B1~18質量部フッ素樹脂A100質量部に対してを含有し、フッ素樹脂Aの溶解度パラメータSPFと非架橋のアクリル樹脂Bの溶解度パラメータSPAが下式1を満足するフッ素艶消しフィルムF1である。SPA-SPF≧5J12cm321また、本発明の要旨とするところは、Tダイ法で成形する工程を有する上記のフッ素艶消しフィルムF1の製造方法である。また、本発明の要旨とするところは、フッ素樹脂A100質量部及び非架橋のアクリル樹脂B1~18質量部フッ素樹脂A100質量部に対してを含有し、フッ素樹脂Aの溶解度パラメータSPFと非架橋のアクリル樹脂Bの溶解度パラメータSPAが前記式1を満足するフッ素艶消し樹脂層Iと、アクリル樹脂層IIとを積層してなるフッ素艶消し積層フィルムF2である。また、本発明の要旨とするところは、フッ素艶消し樹脂層Iとアクリル樹脂層IIとを共押出成形する工程を有する上記のフッ素艶消し積層フィルムF2の製造方法である。また、本発明の要旨とするところは、上記のフッ素艶消し積層フィルムF2の少なくとも片面に、さらに絵柄層IIIを有するフッ素艶消し加飾積層フィルムF3である。また、本発明の要旨とするところは、上記のフッ素艶消しフィルムF1、上記のフッ素艶消し積層フィルムF2、及び、上記のフッ素艶消し加飾積層フィルムF3からなる群より選ばれるフィルムと、熱可塑性樹脂層IVとを積層してなる積層シートF4である。また、本発明の要旨とするところは、上記のフッ素艶消しフィルムF1、上記のフッ素艶消し積層フィルムF2、上記のフッ素艶消し加飾積層フィルムF3、及び、上記の積層シートF4からなる群より選ばれるフィルム又はシートを基材Vに積層した積層成形品である。本発明により、耐溶剤性を備え、外観が良好で、かつ、きめ細かい良好な艶消し状態のを有するフィルム、シート及び積層成形品が得られる。これらは、例えば自動車、建築物の内外装用途や直射日光の厳しい外装用途等の各種用途に好適に使用できる。[フッ素樹脂A]本発明で使用されるフッ素樹脂Aとしては、例えば、ポリフッ化ビニリデン、エチレン-テトラフルオロエチレン系共重合体、ポリクロロトリフルオロエチレン、ポリテトラフルオロエチレン、ポリフッ化ビニル、テトラフルオロエチレン-ヘキサフルオロプロピレン系共重合体、テトラフルオロエチレン-パーフルオロプロピルビニルエーテル系共重合体、テトラフルオロエチレン-フッ化ビニリデン共重合体、フッ化ビニリデンとメタアクリル酸アルキルエステル等のアクリル系単量体との共重合体及びフッ化ビニリデン系重合体を主成分とする他樹脂との混合樹脂が挙げられる。これらは単独で、又は二種以上を併用して使用できる。特に、得られるフッ素艶消しフィルムの光透過性及びきめの細かい艶消し発現性並びにフッ素樹脂Aと非架橋のアクリル樹脂Bとの相溶性の点でフッ化ビニリデン系重合体が好ましい。フッ化ビニリデン系重合体は、フッ化ビニリデン単量体単位を有するビニル重合体であれば特に限定されず、フッ化ビニリデンの単独重合体であってもよく、フッ化ビニリデンと他のビニル化合物単量体との共重合体であってもよい。フッ化ビニリデンと共重合可能な他のビニル単量体としては、例えば、フッ化ビニル、四フッ化エチレン、三フッ化塩化エチレン、六フッ化プロピレン等のフッ素化されたビニル単量体及びスチレン、エチレン、ブタジエン、プロピレン等のビニル単量体が挙げられる。[非架橋のアクリル樹脂B]本発明で使用される非架橋のアクリル樹脂Bの溶解度パラメータSPAは、フッ素樹脂Aの溶解度パラメータSPFよりも5J12cm32以上高いことが必要である。このような非架橋のアクリル樹脂Bを使用することにより、得られるフッ素艶消しフィルムF1、フッ素艶消し積層フィルムF2、フッ素艶消し加飾積層フィルムF3及び積層シートF4は外観及び艶消し性に優れ、耐溶剤性を良好とすることができる。本発明において、溶解度パラメータとは以下のFedorsの式で表される値σをいう。<Fedorsの式>σ=Ev/v12=ΣΔei/ΣΔvi12σ:溶解度パラメータ単位;J12cm32Ev:蒸発エネルギーv:モル体積Δei:各原子又は原子団の蒸発エネルギーΔvi:各原子又は原子団のモル体積上式の計算に使用する各原子又は原子団の蒸発エネルギー及びモル体積は、RFFedorsPolymEngSci14147に拠る。さらに、SPAとSPFの差△σ:SPA-SPFは、5J12cm32以上となる必要がある。また、Δσの上限は特に限定されないが、本発明のフッ素艶消しフィルムF1、フッ素艶消し積層フィルムF2、フッ素艶消し加飾積層フィルムF3及び積層シートF4の艶消し発現性やフッ素艶消しフィルムF1中での非架橋のアクリル樹脂Bの分散性の点で68以下が好ましく、63以下がより好ましい。非架橋のアクリル樹脂とは、架橋剤単量体単位やグラフト交叉剤単量体単位等の多官能性単量体単位を含まないアクリル樹脂をいう。本発明で使用される非架橋のアクリル樹脂Bは、上記条件を満足するSPAを有するものであればよく、公知のアクリル樹脂を使用することができる。非架橋のアクリル樹脂Bとしては、例えば、メチルメタクリレート、ヒドロキシエチルメタクリレート、エチルメタクリレート、プロピルメタクリレート及びブチルメタクリレートから成る群より選ばれる少なくとも一種のメタクリレートから得られる構成単位を主構成単位とし、必要に応じて炭素数1~8のアルキル基を有するアルキルアクリレート、酢酸ビニル、塩化ビニル、スチレン、アクリロニトリル、メタクリロニトリル等の他のビニル単量体から得られる構成単位を有する単一重合体又は共重合体、及び、メタアクリレート単位を主構成単位とするアクリル重合体から上記SPAを有するものを選ぶことができる。これらは単独で、又は併用して使用できる。なお、メタアクリレートはアクリレート又はメタクリレートを示す。前記のSPAを有する非架橋のアクリル樹脂Bは、水酸基含有重合体、カルボキシ基含有重合体等からなる樹脂が挙げられ、この中で、得られるフッ素艶消しフィルムF1、フッ素艶消し積層フィルムF2、フッ素艶消し加飾積層フィルムF3及び積層シートF4の艶消し外観を良好にさせる点で、特に水酸基含有重合体からなる樹脂であることが好ましい。この水酸基含有重合体としては、例えば、以下に示す水酸基含有重合体1が挙げられる。この水酸基含有重合体1を使用することにより、得られるフッ素艶消しフィルムF1の伸度をフッ素樹脂の伸度と比べてほとんど低下しないようにすることができる。その結果、本発明のフッ素艶消しフィルムF1、フッ素艶消し積層フィルムF2、フッ素艶消し加飾積層フィルムF3及び積層シートF4は、例えば二次加工時等にフィルム切れ等が起こりにくくなるので好ましい。水酸基含有重合体1は、炭素数1~8の水酸基含有アルキル基を有するメタアクリル酸ヒドロキシアルキル1~80質量、炭素数1~13のアルキル基を有するメタクリル酸アルキル20~99質量及び炭素数1~8のアルキル基を有するアクリル酸アルキル0~79質量を含有する単量体成分を共重合して得られる重合体である。なお、メタアクリル酸はアクリル酸又はメタクリル酸を示す。水酸基含有重合体1を構成する炭素数1~8の水酸基含有アルキル基を有するメタアクリル酸ヒドロキシアルキルとしては、例えば、メタクリル酸2-ヒドロキシエチル、メタクリル酸2-ヒドロキシプロピル、メタクリル酸23-ジヒドロキシプロピル、アクリル酸2-ヒドロキシエチル、及びアクリル酸4-ヒドロキシブチルが挙げられる。これらは単独で、又は二種以上を併用して使用できる。中でも、艶消し発現性の点で、メタクリル酸2-ヒドロキシエチルが特に好ましい。単量体成分100質量中の炭素数1~8の水酸基含有アルキル基を有するメタアクリル酸ヒドロキシアルキルの含有量は1~80質量である。この含有量を1質量以上、好ましくは5質量以上、より好ましくは20質量より多い含有量とすることにより、SPAが本発明の規定する範囲となり易く、本発明のフッ素艶消しフィルムF1、フッ素艶消し積層フィルムF2、フッ素艶消し加飾積層フィルムF3及び積層シートF4の艶消し効果艶消し性及び外観が良好となる傾向にある。また、この含有量を80質量以下、好ましくは50質量以下とすることにより、水酸基含有重合体1粒子の分散性がより良好となり、フッ素艶消しフィルムF1中の水酸基含有重合体1の未分散の粒子が存在することを抑制し、製膜性が良好となる傾向にある。水酸基含有重合体1を構成する炭素数1~13のアルキル基を有するメタクリル酸アルキルとしては、例えば、メタクリル酸メチル、メタクリル酸エチル、メタクリル酸n-プロピル、メタクリル酸i-プロピル、メタクリル酸n-ブチル、メタクリル酸i-ブチル及びメタクリル酸t-ブチルが挙げられる。これらは単独で、又は二種以上を併用して使用できる。中でも、耐候性の点で、メタクリル酸メチルが特に好ましい。単量体成分100質量中の炭素数1~13のアルキル基を有するメタクリル酸アルキルの含有量は、耐候性の点で、20質量以上、好ましくは30質量以上である。また、その含有量は艶消し発現性の点で、99質量以下、好ましくは90質量以下である。水酸基含有重合体1を構成する炭素数1~8のアルキル基を有するアクリル酸アルキルとしては、例えば、アクリル酸メチル、アクリル酸エチル、アクリル酸n-プロピル、アクリル酸i-プロピル、アクリル酸n-ブチル、アクリル酸i-ブチル、アクリル酸t-ブチル及びアクリル酸2-エチルヘキシルが挙げられる。これらは単独で、又は二種以上を併用して使用できる。単量体成分100質量中の炭素数1~8のアルキル基を有するアクリル酸アルキルの含有量は0質量でも良いが、非架橋のアクリル樹脂Bの分散性の点で、好ましくは05質量以上、より好ましくは5質量以上である。また、その含有量は耐候性、耐熱性の点で、79質量以下、好ましくは40質量以下、より好ましくは25質量以下である。非架橋のアクリル樹脂Bのガラス転移温度は、本発明のフッ素艶消しフィルムF1、フッ素艶消し積層フィルムF2、フッ素艶消し加飾積層フィルムF3及び積層シートF4の艶消し発現性や、フッ素艶消しフィルムF1中での水酸基含有重合体1の粒子の分散性の点で、好ましくは90°C以下、より好ましくは80°C以下である。これらの場合、単量体成分中の炭素数1~8のアルキル基を有するアクリル酸アルキルの含有量は、05~30質量が好ましく、05~20質量がより好ましい。なお、非架橋のアクリル樹脂Bのガラス転移温度は、各単量体成分の単独重合体のTgの値ポリマーハンドブック[PolymerHandbook,J.Brandrup,Interscience,1989]に記載されているものを用いてFOXの式から算出される。非架橋のアクリル樹脂Bの固有粘度は、本発明のフッ素艶消しフィルムF1中での非架橋のアクリル樹脂Bの分散性を良好とし、フッ素艶消しフィルムF1中の水酸基含有重合体1の未溶融成分を低減して、本発明のフッ素艶消しフィルムF1、フッ素艶消し積層フィルムF2、フッ素艶消し加飾積層フィルムF3及び積層シートF4の外観を良好とする点で、03L/g以下が好ましく、012L/g以下がより好ましい。また、その固有粘度は、本発明のフッ素艶消しフィルムF1、フッ素艶消し積層フィルムF2、フッ素艶消し加飾積層フィルムF3及び積層シートF4の艶消し性を良好とする点で、001L/g以上が好ましい。なお、非架橋のアクリル樹脂Bの固有粘度は、サン電子工業製AVL-2C自動粘度計を使用して、溶媒にはクロロホルムを用い、25°Cで測定した。非架橋のアクリル樹脂Bの固有粘度を調節する為に、例えば、メルカプタン等の重合調節剤を用いることができる。メルカプタンとしては、例えば、n-オクチルメルカプタン、n-ドデシルメルカプタン及びt-ドデシルメルカプタンが挙げられる。メルカプタンの含有量は、特に限定されるものではないが、非架橋のアクリル樹脂を構成する単量体100質量部に対し、分散性の点で001質量部以上が好ましい。また、艶消し性を良好とする点で1質量部以下が好ましい。非架橋のアクリル樹脂BのMw質量平均分子量/Mn数平均分子量は、22以下が好ましく、20以下がより好ましい。このMw/Mnが小さい程、非架橋のアクリル樹脂Bの分子量分布は単分散に近くなるため、高分子量成分が減少し、本発明のフッ素艶消しフィルムF1、フッ素艶消し積層フィルムF2、フッ素艶消し加飾積層フィルムF3及び積層シートF4中にフィッシュアイ等の外観不良の原因となる未溶融物の発生が抑制される。なお、Mw/MnはゲルパーメーションクロマトグラフGPCにより以下のGPC測定条件で測定して得られる値を示す。<GPC測定条件>使用機器:東ソー株製HLC-8320GPCシステムカラム:TGKgelSupaerHZM-H東ソー株製、商品名2本溶離液:テトラヒドロフランカラム温度:40°C検出器:示差屈折率RI非架橋のアクリル樹脂Bの製造方法としては、例えば、懸濁重合及び乳化重合が挙げられる。懸濁重合に使用される開始剤としては、例えば、有機過酸化物及びアゾ化合物が挙げられる。懸濁安定剤としては、例えば、有機コロイド性高分子物質、無機コロイド性高分子物質、無機微粒子及びこれらと界面活性剤とを組み合わせたものが挙げられる。中でも、有機系の懸濁安定剤が好ましく、例えば、特開平1-168702号公報に開示されているメタクリル酸メチルとメタクリル酸カリウムの共重合体及びメタクリル酸メチルとメタクリル酸カリウムとメタクリル酸2-スルフォエチルナトリウム塩との共重合体が挙げられる。無機系の懸濁安定剤を使用する場合は、洗浄等の重合後処理により除去できるものが好ましく、例えば、第三リン酸カルシウムが挙げられる。懸濁安定剤の使用量は特に限定はされないが、懸濁重合を安定させる点で01質量部以上が好まし。また、経済性の点で10質量部以下であることが好ましい。通常、懸濁重合は懸濁安定剤の存在下に単量体等を重合開始剤と共に水性懸濁したものを使用して行われる。また、必要に応じて懸濁重合する際に単量体に可溶な重合体を単量体に溶解して重合することができる。懸濁重合後には、懸濁重合により得られるビーズ状物から、外観不良の原因となる、重合中に発生するクロロホルムに不溶な成分であるカレットを、篩別によって除去することが好ましい。篩別で使用される篩としては、十分な収率を確保する場合、150メッシュ以下が好ましく、50メッシュ以下がより好ましい。また、カレットを十分除去する場合には、50メッシュ以上が好ましく、150メッシュ以上がより好ましい。非架橋のアクリル樹脂B中には、300μm以上のカレットを含まない様にすることが好ましく、100μm以上のカレットを含まない様にすることがより好ましい。無機系懸濁安定剤を用いて重合する場合には、得られるフッ素艶消しフィルムF1、フッ素艶消し積層フィルムF2、フッ素艶消し加飾積層フィルムF3及び積層シートF4中のフィッシュアイの発生を抑制して印刷抜けを抑制するために、懸濁重合で得られた非架橋のアクリル樹脂Bのビーズ状物を水洗浄して非架橋のアクリル樹脂B中の無機物の含有量を低減させることが好ましい。この水洗浄の方法としては、例えば、非架橋のアクリル樹脂Bのビーズ状物に硝酸等の洗浄液を加えて分散させた後に固液分離する分散洗浄法、及び、非架橋のアクリル樹脂Bのビーズ状物に洗浄液を通過させる通過洗浄法が挙げられる。洗浄温度は、洗浄効率の点で、10~90°Cが好ましい。上述したような重合終了後の篩別や水洗浄等の後処理において、製品収率を低下させることなく篩別によりカレットを効率的に取除くために、また洗浄により効率的に無機物を除去するために、水酸基含有重合体1の平均粒子径は300μm以下が好ましく、100μm以下がより好ましい。また、その平均粒子径は、重合体の取扱性の点で10μm以上が好ましい。なお、水酸基含有直鎖状重合体1の平均粒子径は、HORIBA株製のレーザ回折散乱式粒度分布測定装置LA-910を用いて測定することができる。[フッ素艶消しフィルムF1]本発明のフッ素艶消しフィルムF1は、フッ素樹脂A100質量部及び非架橋のアクリル樹脂B1~18質量部フッ素樹脂A100質量部に対してを含有する。非架橋のアクリル樹脂Bの配合量がフッ素樹脂A100質量部に対して1質量部以上であることにより、本発明のフッ素艶消しフィルムF1、フッ素艶消し積層フィルムF2、フッ素艶消し加飾積層フィルムF3及び積層シートF4の艶消し性が良好となる。さらにイメージの高級化の観点から、フッ素艶消しフィルムF1、フッ素艶消し積層フィルムF2、フッ素艶消し加飾積層フィルムF3及び積層シートF4の60°表面光沢度は低いことが好ましく、一般的に60°表面光沢度が45以下から高級感が発現される。このため、非架橋のアクリル樹脂Bの配合量は、3質量部以上がより好ましい。なお、本発明のフッ素艶消しフィルムF1、フッ素艶消し積層フィルムF2、フッ素艶消し加飾積層フィルムF3及び積層シートF4の表面光沢度は、JISZ8741に準じて測定した値である。一方、非架橋のアクリル樹脂Bの配合量がフッ素樹脂A100質量部に対して18質量部以下であることにより、本発明のフッ素艶消しフィルムF1、フッ素艶消し積層フィルムF2、フッ素艶消し加飾積層フィルムF3及び積層シートF4の耐溶剤性が良好となる。さらに非架橋のアクリル樹脂Bを配合する費用対効果の観点から、15質量部以下がより好ましく13質量部以下がより好ましい。フッ素艶消しフィルムF1の溶解度パラメータSPFAは、17~18J12cm32であることが好ましい。これにより、本発明のフッ素艶消しフィルムF1、フッ素艶消し積層フィルムF2、フッ素艶消し加飾積層フィルムF3及び積層シートF4の耐溶剤性がより良好となる傾向にある。本発明において、フッ素艶消しフィルムF1の溶解度パラメータSPFAとは、フッ素樹脂Aの溶解度パラメータSPFにフッ素樹脂Aの質量比を掛けた値と、非架橋のアクリル樹脂Bの溶解度パラメータSPAに非架橋のアクリル樹脂Bの質量比を掛けた値との和であり、それぞれが一種である場合は以下の式により計算される。SPF×MA/MAMBSPA×MB/MAMBSPF:フッ素樹脂Aの溶解度パラメータSPA:非架橋のアクリル樹脂Bの溶解度パラメータMA:フッ素樹脂Aの質量MB:非架橋のアクリル樹脂Bの質量フッ素樹脂Aの溶解度パラメータSPFと非架橋のアクリル樹脂Bの溶解度パラメータSPAは、それぞれ上述のFedorsの式で求められた値σである。フッ素艶消しフィルムF1の厚みは、フッ素艶消しフィルムF1のラミネート性、製膜性又は二次加工性の点で、5~500μmが好ましく、15~200μmがより好ましく、30~100μmが特に好ましい。フッ素艶消しフィルムF1[並びにフッ素艶消し積層フィルムF2、フッ素艶消し加飾積層フィルムF3及び積層シートF4]の表面に凹凸が形成されていることも好ましい形態である。この場合、表面の凹凸の平均間隔Smは30μm以下が好ましい。非架橋のアクリル樹脂Bを配合し、このSmが30μm以下の場合、フッ素艶消しフィルムF1、フッ素艶消し積層フィルムF2、フッ素艶消し加飾積層フィルムF3及び積層シートF4の艶消し状態が肌理細かく、艶消し性が極めて良好となる傾向にある。なお、表面凹凸の平均間隔Smは、JISB0601に準じて測定した値である。フッ素艶消しフィルムF1には、必要に応じて酸化防止剤、熱安定剤、可塑剤、滑剤、帯電防止剤、難燃剤、充填剤、艶消し剤、加工助剤、耐衝撃助剤、抗菌剤、防カビ剤、発泡剤、離型剤、着色剤、紫外線吸収剤、熱可塑性重合体等の各種添加剤を配合することができる。酸化防止剤としては、例えば、フェノール系酸化防止剤、硫黄系酸化防止剤及びリン系酸化防止剤が挙げられる。熱安定剤としては、例えば、ヒンダードフェノール系熱安定剤、硫黄系熱安定剤及びヒドラジン系熱安定剤が挙げられる。可塑剤としては、例えば、フタル酸エステル、リン酸エステル、脂肪酸エステル、脂肪族二塩基酸エステル、オキシ安息香酸エステル、エポキシ化合物及びポリエステルが挙げられる。滑剤としては、例えば、脂肪酸エステル、脂肪酸、金属石鹸、脂肪酸アミド、高級アルコール及びパラフィンが挙げられる。帯電防止剤としては、例えば、カチオン系帯電防止剤、アニオン系帯電防止剤、ノニオン系帯電防止剤及び両イオン系帯電防止剤が挙げられる。難燃剤としては、例えば、臭素系難燃剤、リン系難燃剤、塩素系難燃剤、窒素系難燃剤、アルミニウム系難燃剤、アンチモン系難燃剤、マグネシウム系難燃剤、ホウ素系難燃剤及びジルコニウム系難燃剤が挙げられる。充填剤としては、例えば、炭酸カルシウム、硫酸バリウム、滑石、蝋石及びカオリンが挙げられる。これら添加剤はそれぞれ単独で、又は二種以上を併用して使用できる。フッ素艶消しフィルムF1中のフッ素樹脂A及び非架橋のアクリル樹脂B以外の成分は10質量以下が好ましい。フッ素艶消しフィルムF1に添加剤を配合する方法としては、例えば、成形品を得るための成形機にフッ素艶消しフィルムF1を形成するための原料と共に供給する方法、及び、予めフッ素艶消しフィルムF1を形成するための原料に添加剤を配合した原料混合物を各種混練機にて混練する方法が挙げられる。後者の方法で使用される混練機としては、例えば、単軸押出機、二軸押出機、バンバリミキサー及びロール混練機が挙げられる。なお、溶融押出しをする場合は、フィルムに印刷する際の印刷抜けや外観不良などの原因となる核や異物を取り除く為に、例えば200メッシュ以上のスクリーンメッシュで溶融状態にある各々の層を構成する樹脂組成物を濾過しながら押出しすることが好ましい。[フッ素艶消しフィルムF1の製造方法]フッ素艶消しフィルムF1を得るための成形方法としては、例えば、Tダイ法、インフレーション法等の溶融押出法が挙げられ、これらのうち経済性の点でTダイ法が好ましい。溶融押出温度は、例えば150~235°C程度である。また、押出機としては、例えば、単軸押出機及び二軸押出機が挙げられる。[フッ素艶消し積層フィルムF2]本発明のフッ素艶消し積層フィルムF2は、フッ素艶消し樹脂層Iとアクリル樹脂層IIとを積層してなるものである。フッ素艶消し樹脂層Iは、先に説明したフッ素艶消しフィルムF1を構成する材料と同一の樹脂組成物からなる層である。[アクリル樹脂層II]フッ素艶消し積層フィルムF2を構成するアクリル樹脂層IIは、アクリル樹脂組成物からなる層である。このアクリル樹脂組成物としては、ゴム含有重合体を含むアクリル樹脂組成物が好ましく、従来より知られる各種のアクリル樹脂組成物を用いることができる。特に、建材用途などにおいてフッ素艶消し積層フィルムF2に柔軟性が必要な場合は、特公昭62-19309号公報、特公昭63-8983号公報等に記載の樹脂組成物が好ましい。また、フッ素艶消し積層フィルムF2に、特に、車輌用に使用可能な耐擦り傷性、鉛筆硬度、耐熱性、耐薬品性が必要な場合は、特開平8-323934号公報、特開平11-147237号公報、特開2002-80678号公報、特開2002-80679号公報、特開2005-97351号公報等に記載の樹脂組成物が好ましい。また、特に、インサート成形又はインモールド成形を行った場合の耐成形白化性が必要な場合は、特開2004-137298号公報、特開2005-163003号公報、特開2005-139416号公報、特開2008-106252号公報等に記載の樹脂組成物が好ましい。アクリル樹脂層IIに好適に用いられるアクリル樹脂組成物としては、例えば、公知のアクリル酸アルキルおよび/またはメタクリル酸アルキルと、グラフト交叉剤とを少なくとも重合体の構成成分とするゴム含有多段重合体が挙げられる。中でも、アクリル酸アルキルおよび/またはメタクリル酸アルキルと、グラフト交叉剤とを少なくとも重合体の構成成分とするゴム含有多段重合体が好ましい。さらに好ましいゴム含有多段重合体の具体例としては、炭素数1~8のアルキル基を有するアクリル酸アルキルおよび/または炭素数1~4のアルキル基を有するメタクリル酸アルキルと、グラフト交叉剤とを少なくとも重合体の構成成分としてなる弾性重合体S、炭素数1~4のアルキル基を有するメタクリル酸アルキルを少なくとも重合体の構成成分としてなる硬質重合体Hをこの順に重合して形成してなるゴム含有多段重合体が挙げられる。なお、アクリル酸アルキルおよびメタクリル酸アルキルとは、各々、アクリル酸およびメタクリル酸のアルキルエステルを意味する。上記の弾性重合体Sは、例えば、炭素数1~8のアルキル基を有するアクリル酸アルキルおよび/または炭素数1~4のアルキル基を有するメタクリル酸アルキルS1以下、成分S1というと、必要に応じて用いる共重合可能な二重結合を有する他の単量体S2以下、成分S2というと、必要に応じて用いる多官能性単量体S3以下、成分S3というと、グラフト交叉剤S4以下、成分S4というとを構成成分としてなる重合体であって、ゴム含有多段重合体を重合する際の最初に重合されるものである。弾性重合体Sを構成する成分S1のうち、炭素数1~8のアルキル基を有するアクリル酸アルキルは、直鎖状、分岐状のいずれでもよい。その具体例としては、アクリル酸メチル、アクリル酸エチル、アクリル酸プロピル、アクリル酸ブチル、アクリル酸2-エチルヘキシル、アクリル酸n-オクチル等が挙げられる。これらは単独でまたは二種以上を混合して使用できる。こららの中では、ガラス転移温度Tgの低いものがより好ましく、アクリル酸ブチルが好ましい。また、成分S1のうち、炭素数1~4のアルキル基を有するメタクリル酸アルキルは、直鎖状、分岐状のいずれでもよい。その具体例としては、メタクリル酸メチル、メタクリル酸エチル、メタクリル酸プロピル、メタクリル酸ブチル等が挙げられる。これらは単独でまたは二種以上を混合して使用できる。メタアクリル酸アルキルS1は、成分S1~S3合計量100質量部に対し、60~100質量部の範囲内で用いることが好ましい。また、弾性重合体Aにおいて用いた種類のメタアクリル酸アルキルを、その後の硬質重合体が重合される際においても統一して用いるのが最も好ましい。ただし、成分S及びHの各重合体において、二種以上のメタアクリル酸アルキルを混合したり、別種のメタアクリル酸アルキルを用いたりしても構わない。なおメタアクリル酸アルキルとは、アクリル酸アルキルおよび/またはメタクリル酸アルキルを意味するものとする。弾性重合体Sを構成する成分S2は、必要に応じて用いればよい。その具体例としては、炭素数9以上のアルキル基を有するアクリル酸高級アルキル、炭素数4以下のアルコキシ基を有するアクリル酸低級アルコキシ、アクリル酸シアノエチル等のアクリル酸アルキル単量体、アクリルアミド、アクリル酸、メタクリル酸、スチレン、アルキル置換スチレン、アクリロニトリル、メタクリロニトリル等が挙げられる。成分S2は、成分S1~S3合計100質量部に対し、0~40質量部の範囲内で用いることが好ましい。弾性重合体Sを構成する多官能性単量体S3は、必要に応じて用いればよい。その具体例としては、ジメタクリル酸エチレングリコール、ジメタクリル酸13-ブチレングリコール、ジメタクリル酸14-ブチレングリコール、ジメタクリル酸プロピレングリコール等のジメタクリル酸アルキレングリコールを用いることが好ましい。また、ジビニルベンゼン、トリビニルベンゼン等のポリビニルベンゼンなども使用可能である。また、多官能性単量体S3が全く作用しない場合でも、グラフト交叉剤が存在する限りかなり安定なゴム含有多段重合体を与える。例えば、耐熱性等が厳しく要求されたりする場合など、その添加目的に応じて任意に用いればよい。成分S3は、成分S1~S3合計100質量に対し、0~10質量の範囲内で用いることが好ましい。弾性重合体Sを構成する成分S4としては、共重合性のαβ-不飽和カルボン酸またはジカルボン酸のアリル、メタリルまたはクロチルエステル等が挙げられる。特に、アクリル酸、メタクリル酸、マレイン酸またはフマル酸のアリルエステルが好ましい。これらの中では、特にメタクリル酸アリルが優れた効果を奏する。その他、トリアリルシアヌレート、トリアリルイソシアヌレート等も有効である。成分A4は、主としてそのエステルの共役不飽和結合がアリル基、メタリル基またはクロチル基よりはるかに早く反応し、化学的に結合する。成分S4の使用量は、成分S1~S3の合計量100質量部に対し01~5質量部が好ましく、05~2質量部がより好ましい。これら範囲の下限値は、グラフト結合の有効量の点で意義が有る。また上限値は、次に重合形成される重合体との反応量を適度に抑え、ゴム弾性体の弾性低下を防止する点で意義がある。ゴム含有多段重合体中の弾性重合体Sの含有量は5~70質量が好ましく、5~50質量がより好ましい。ゴム含有多段重合体中の弾性重合体Sは2段以上に分けて重合してもよい。2段以上に分けて重合した場合、各段を構成する単量体成分の比を変えてもよい。ゴム含有多段重合体を構成する硬質重合体Hは、ゴム含有多段重合体の成形性、機械的性質等に関与する成分であり、炭素数1~4のアルキル基を有するメタクリル酸アルキルH1以下、成分H1というと、必要に応じて用いる共重合可能な二重結合を有する他の単量体H2以下、成分H2というとを構成成分としてなる重合体であって、ゴム含有多段重合体の最後に重合されるものである。成分H1およびH2の好ましい具体例は、それぞれ弾性重合体Sの成分S1およびS2で挙げたものと同様である。成分H1の使用量は成分H1及び成分H2の合計100質量に対し51~100質量が好ましい。硬質重合体H単独のTgは、60°C以上が好ましく、80°C以上がより好ましい。ゴム含有多段重合体中の硬質重合体Hの含有量は30~95質量が好ましく、40~70質量がより好ましい。好ましいゴム含有多段重合体は、以上説明した弾性重合体S、および硬質重合体Hを基本構造体として有する。また、弾性重合体Sを重合させた後、硬質重合体Hを重合させる前に、中間重合体Mを1層以上重合させてもよい。この中間重合体Mは、炭素数1~8のアルキル基を有するアクリル酸アルキルM1と、炭素数1~4のアルキル基を有するメタクリル酸アルキルM2と、必要に応じて用いる共重合可能な二重結合を有する他の単量体M3と、必要に応じて用いる多官能性単量体M4と、必要に応じて用いるグラフト交叉剤M5とを重合体の構成成分とし、かつアクリル酸アルキル成分量が弾性重合体Sから硬質重合体Hに向かって単調減少する重合体である。ここで単調減少するとは、中間重合体Mが弾性重合体Sの組成と硬質重合体Hの組成の中間のある一点の組成を有し、弾性重合体Sから硬質重合体Hに組成が徐々に連続的にまたは段階的に近付くことをいう。特に、中間のある1点の組成を有するものが、得られるフッ素艶消し積層フィルムF2の透明性の点でよい。成分M1~M5の好ましい具体例は、それぞれ弾性重合体Sの成分S1~S4で挙げたものと同様である。特に、中間重合体Mに用いるグラフト交叉剤M5は、各重合体を密に結合させ、優れた諸性質を得るため、用いることが好ましい。成分M1の使用量は、中間重合体M中10~90質量が好ましい。成分M2の使用量は10~90質量が好ましい。成分M3の使用量は0~20質量が好ましい。成分M4の使用量は0~10質量が好ましい。成分M5の使用量は01~5質量が好ましい。ゴム含有多段重合体中の中間重合体Mの含有量は、0~35質量が好ましい。乳化重合法により製造されるゴム含有多段重合体の平均粒子径としては、これを主成分とするフッ素艶消し積層フィルムF2の機械特性、透明性を考慮すると008~03μmの範囲が好ましい。さらに好ましいゴム含有アクリル樹脂としては、下記のゴム含有多段重合体Rが挙げられる。好ましいゴム含有多段重合体Rは、炭素数1~8のアルキル基を有するアクリル酸アルキルおよび/または炭素数1~4のアルキル基を有するメタクリル酸アルキルと、グラフト交叉剤とを少なくとも重合体の構成成分としてなる第一弾性重合体RA、炭素数1~8のアルキル基を有するアクリル酸アルキルおよびグラフト交叉剤を少なくとも重合体の構成成分としてなる第二弾性重合体RB、炭素数1~8のアルキル基を有するアクリル酸アルキルおよび/または炭素数1~4のアルキル基を有するメタクリル酸アルキルと、グラフト交叉剤とを少なくとも重合体の構成成分としてなる中間重合体RD、炭素数1~4のアルキル基を有するメタクリル酸アルキルを少なくとも重合体の構成成分としてなる硬質重合体RCをこの順に重合して形成してなるゴム含有多段重合体である。ゴム含有多段重合体Rを構成する第一弾性重合体RAは、例えば、炭素数1~8のアルキル基を有するアクリル酸アルキルおよび/または炭素数1~4のアルキル基を有するメタクリル酸アルキルRA1と、必要に応じて用いる共重合可能な二重結合を有する他の単量体RA2と、必要に応じて用いる多官能性単量体RA3と、グラフト交叉剤RA4とを構成成分としてなる重合体であって、ゴム含有多段重合体Rを重合する際の最初に重合されるものである。第一弾性重合体RAを構成する成分の具体例は、弾性重合体Sを構成する成分と同様である。第一弾性重合体RAの含有量は5~35質量が好ましく、5~15質量がより好ましい。また、第二弾性重合体RBの含有量よりも少ない方が好ましい。ゴム含有多段重合体Rを構成する第二弾性重合体RBは、ゴム含有多段重合体Rにゴム弾性を与える主要な成分であり、その具体例は弾性重合体Rの成分と同様である。第二弾性重合体RB単独のTgは、0°C以下が好ましく、-30°C以下がより好ましい。このTgが0°C以下の場合、優れた弾性を示す傾向がある。ゴム含有多段重合体R中の第二弾性重合体RBの含有量は10~45質量が好ましい。また、第一弾性重合体RAの含有量よりも多いことが好ましい。ゴム含有多段重合体Rを構成する硬質重合体RCは、ゴム含有多段重合体Rの成形性、機械的性質等に関与する成分であり、例えば、炭素数1~4のアルキル基を有するメタクリル酸アルキルRC1と、必要に応じて用いる共重合可能な二重結合を有する他の単量体RC2とを構成成分としてなる重合体であって、ゴム含有多段重合体Rの最後に重合されるものである。成分RC1およびRC2の具体例は、それぞれ第一弾性重合体RAの成分RA1およびRA2で挙げたものと同様である。成分RC1の使用量は51~100質量部が好ましい。成分RC2の使用量は0~49質量部が好ましい。これら使用量の範囲は、成分RC1およびRC2の合計100質量部を基準とする。硬質重合体RCには、例えば、分子量を調整するための連鎖移動剤RC3が添加される。成分RC3の使用量は、015~2質量部であることが好ましい。これら使用量の範囲は、成分RC1、RC2の合計100質量部を基準とする。硬質重合体RCの質量平均分子量は、ゲルパーミエーションクロマトグラフィーで測定した数平均分子量が80000以下であることが好ましく、70000以下がより好ましい。硬質重合体RC単独のTgは、60°C以上が好ましく、80°C以上がより好ましい。ゴム含有多段重合体R中の硬質重合体RCの含有量は10~80質量が好ましく、40~60質量がより好ましい。ゴム含有多段重合体Rを構成する中間重合体RDの具体例は、中間重合体Mと同様である。中間重合体RDの含有量は、5~35質量が好ましい。含有量が5質量以上であれば中間重合体として良好に機能し、35質量以下であれば最終重合体のバランスが良好となる。乳化重合法により製造されるゴム含有多段重合体Rの平均粒子径としては、フッ素艶消し積層フィルムF2の機械特性、透明性を考慮すると008~02μmの範囲が好ましい。ゴム含有多段重合体Rを乳化重合により得る方法は特に限定されない。例えば、第一弾性重合体RA層を与える炭素数1~8のアルキル基を有するアクリル酸アルキルおよび/または炭素数1~4のアルキル基を有するメタクリル酸アルキルと、グラフト交叉剤とを少なくとも含む単量体混合物を水および界面活性剤と混合して調製した乳化液を反応器に供給し重合し、その後、第二弾性重合体RB、中間重合体RDおよび硬質重合体RCを与える単量体あるいは単量体混合物をそれぞれ順に反応器に供給し重合する方法が好ましい。乳化液を調製する際に使用される界面活性剤としては、アニオン系、カチオン系、ノニオン系の界面活性剤が使用できる。特にアニオン系の界面活性剤が好ましい。重合に使用する重合開始剤は公知のものが使用できる。その添加方法は水相、単量体相いずれか片方、または、双方に添加する方法を用いることができる。好ましい開始剤としては、過酸化物、アゾ系開始剤または酸化剤還元剤を組み合わせたレドックス系開始剤が挙げられる。この中でレドックス系開始剤がさらに好ましく、特に硫酸第一鉄エチレンジアミン四酢酸二ナトリウム塩ロンガリットヒドロパーオキサイドを組み合わせたスルホキシレート系開始剤が好ましい。重合温度は用いる重合開始剤の種類や量によって異なるが、好ましくは40~120°C、さらに好ましくは60~95°Cである。上記の方法で得られる好ましいゴム含有多段重合体Rを含むポリマーラテックスを必要に応じて濾材を配した濾過装置を用いて処理することができる。ゴム含有多段重合体Rは、このラテックスから塩析、酸析凝固、噴霧乾燥、または凍結乾燥等の方法によって粉状で回収される。アクリル樹脂層IIは、必要に応じて、例えば安定剤、滑剤、加工助剤、可塑剤、耐衝撃助剤、発泡剤、充填剤、着色剤、紫外線吸収剤等の配合剤を含むことができる。特に基材の保護の点においては、耐候性を付与するために紫外線吸収剤を添加することが好ましい。紫外線吸収剤の種類は、特に限定されないが、分子量400以上のベンゾトリアゾール系紫外線吸収剤、分子量400以上のトリアジン系紫外線吸収剤が特に好ましい。前者の市販品としては、例えば、チバスペシャリティケミカルズ社の商品名チヌビン234、旭電化工業社の商品名アデカスタブLA-31、後者の市販品としては、例えば、チバスペシャリティケミカルズ社の商品名チヌビン1577、旭電化工業社の商品名アデカスタブLA-46等が挙げられる。紫外線吸収剤の添加量は、アクリル樹脂層IIを構成する樹脂100質量部に対して、01~10質量部が好ましい。耐候性の観点から、より好ましくは05質量部、特に好ましくは1質量部以上である。他方、フッ素艶消し積層フィルムF2の製膜時の工程汚れ、耐溶剤性、透明性の観点から、5質量部以下がより好ましく、3質量部以下が特に好ましい。アクリル樹脂層IIには、特に、光安定剤が添加されていることが好ましい。光安定剤としては、公知のものを用いることが出来るが、特にヒンダードアミン系光安定剤等のラジカル捕捉剤が好ましい。このような光安定剤の市販品として、旭電化工業社のアデカスタブLA-57、アデカスタブLA-67、サノールLS-770等以上、商品名が挙げられる。ヒンダードアミン系光安定剤の添加量は、アクリル樹脂層IIを構成する樹脂100質量部に対して、01~5質量部が好ましい。耐光性の観点から、より好ましくは02質量部以上である。他方、フッ素艶消し積層フィルムF2の製膜時の工程汚れを防止する観点から、より好ましくは2質量部以下、特に好ましくは1質量部以下である。これら配合剤の添加方法としては、例えば、アクリル樹脂層IIを成形するための押出機にアクリル樹脂組成物と共に供給する方法、アクリル樹脂組成物にあらかじめ配合剤を添加した混合物を各種混練機にて混連混合する方法が挙げられる。後者の方法に使用する混練機としては、通常の単軸押出機、二軸押出機、バンバリーミキサー、ロール混練機等が挙げられる。なお、溶融押出しをする場合は、フィルムに印刷する際の印刷抜けや外観不良などの原因となる核や異物を取り除く為に、200メッシュ以上のスクリーンメッシュで溶融状態にある各々の層を構成する樹脂組成物を濾過しながら押出しすることが好ましい。フッ素艶消し積層フィルムF2の厚みは300μm以下が好ましい。積層成形品に用いるフィルムの場合は、その厚みは50μm~300μmが好ましい。この厚みが50μm以上であると、成形品外観において十分な深みが得られる。また特に、複雑な形状に成形する場合、延伸によって十分な厚みが得られる。一方、厚みが300μm以下であると、適度な剛性を有することになるので、ラミネート性、二次加工性等が向上する。また、単位面積あたりの質量の点で、経済的に有利になる。さらには、製膜性が安定してフィルムの製造が容易になる。フッ素艶消し樹脂層Iとアクリル樹脂層IIの層厚みの比率以下、単にI/IIというは、特に制限されない。ただし、フッ素艶消し積層フィルムF2の耐溶剤性、コスト、表面硬度、透明性、艶消し外観及び印刷適性の観点から、I/II=1/99~20/80が好ましく、I/II=2/98~10/90がより好ましい。なお、本発明において、フッ素艶消し樹脂層Iとアクリル樹脂層IIの各層の厚みは、フッ素艶消し積層フィルムF2を断面方向に70nmの厚みに切断したサンプルを、透過型電子顕微鏡にて観察し、5箇所でそれぞれの厚みを測定し、それらを平均することで算出する。透過型電子顕微鏡の市販品としては、例えば日本電子製J100S商品名がある。フッ素艶消し積層フィルムF2の表面硬度に関しては、その鉛筆硬度JISK5400がBより高い硬度であることが好ましい。更にHB以上がより好ましく、F以上が最も好ましい。鉛筆硬度がBより高い硬度のフッ素艶消し積層フィルムF2を用いると、後述するインサート成形あるいはインモールド成形を施す工程中で傷が付きにくく、更に成形品の耐擦り傷性も良好である。車両用途に使用される場合、フッ素艶消し積層フィルムF2の鉛筆硬度はHB以上であることがより好ましい。フッ素艶消し積層フィルムF2の鉛筆硬度がHB以上であると、得られる積層体は、ドアウエストガーニッシュ、フロントコントロールパネル、パワーウィンドウスイッチパネル、エアバッグカバー等、各種車両用部材に好適に使用することが出来る。更に、鉛筆硬度がFより高い硬度であると、ガーゼ等表面の粗い布で擦傷しても傷がほとんど目立たないため、工業的利用価値が高くなる。フッ素艶消し積層フィルムF2の表面硬度は、上述したようにフッ素艶消し樹脂層Iとアクリル樹脂層IIの層厚みの比率I/II、或いはアクリル樹脂層IIを構成するアクリル樹脂組成物を選択することにより調整すればよい。[フッ素艶消し積層フィルムF2の製造方法]本発明のフッ素艶消し積層フィルムF2を製造する為の方法としては、従来より知られる各種の方法を用いることができる。例えば、フィードブロックダイ又はマルチマニホールドダイ等を介した共押出成形法でフッ素艶消し樹脂層Iとアクリル樹脂層IIの積層構造を形成する方法や、フッ素艶消し樹脂層Iとアクリル樹脂層IIを夫々Tダイを用いた溶融押出し法等によりフィルム状に成形して、その2種のフィルムを熱ラミネート法により積層する方法がある。また、フッ素艶消し樹脂層Iをフィルム状にし、その後アクリル樹脂層IIを溶融押出し法により積層する押し出しラミネーション法等でもよい。この場合、フッ素艶消し樹脂層Iとアクリル樹脂層IIを入れ替えて製造しても良い。特に経済性、工程簡略化の観点から、共押出成形法によりフッ素艶消し樹脂層I及びアクリル樹脂層IIの積層構造を形成することが好ましい。具体的には、例えば、上述したようなフィードブロックダイ又はマルチマニホールドダイを介した共押出成形法が特に好ましい。また、例えば、特開2002-361712号公報に記載されているように、フィードブロックダイ又はマルチマニホールドダイ等を介した共押出成形法によりフッ素艶消し樹脂層I及びアクリル樹脂層IIの積層構造を形成する際、鏡面ロールとゴムロールで挟持して製造する方法も好ましい。フッ素艶消し積層フィルムF2を構成するアクリル樹脂層II側が鏡面ロールに接するようにした場合、アクリル樹脂層IIが積層されている側の鏡面平滑性がさらに優れ、その結果優れた印刷適性の付与が可能となるので好ましい。また、フッ素艶消し樹脂層I側はゴムロールに接するようにするのが好ましい。この場合、フッ素艶消し樹脂層Iの表面光沢度を上げることなくつまり、良好な艶消し度合いを保持しつつ、アクリル樹脂層II側の鏡面平滑性を向上でき、工業的利用価値が高い。使用するゴムロールは特に限定されないが、耐熱性の観点からシリコーン製ゴムロールが好ましい。シリコーン製ゴムロールの表面仕上げには、公知の加工方法を使用できる。ただし、フッ素艶消し積層フィルムF2の表面外観と、最終的にインサート成形或いはインモールド成形により得られる積層体の表面外観との合致性の観点から、室温硬化型シリコーンゴムを最表面に塗布仕上げすることで製造したゴムロールが好ましい。フッ素艶消し積層フィルムF2を構成するフッ素艶消し樹脂層Iとアクリル樹脂層IIはそれぞれ複数層から構成されていても良い。また、溶融押出しをする場合は、印刷抜けの原因となる核や異物を取り除く為に、200メッシュ以上のスクリーンメッシュで溶融状態にある各々の層を構成する樹脂組成物を濾過しながら押出しすることが好ましい。[フッ素艶消し加飾積層フィルムF3]本発明のフッ素艶消し加飾積層フィルムF3は、フッ素艶消し積層フィルムF2の少なくとも片面に絵柄層IIIを有するものである。特に、印刷適性の観点からアクリル樹脂層II側に絵柄層IIIを有するものが好ましい。また、後述する積層シートF4あるいは積層成形品の製造時には、絵柄層IIIを熱可塑性樹脂層IVあるいは基材Vとの接着面側に配することが、加飾面の保護及び高級感の付与の観点から好ましい。[絵柄層III]フッ素艶消し加飾積層フィルムF3を構成する絵柄層IIIは、公知の方法で形成できる。特に、印刷法で形成された印刷層と蒸着法で形成された蒸着層のうち一方又は両方を絵柄層IIIとして用いることが好ましい。この印刷層は、後述するインサート又はインモールド成形によって得られた積層体表面の模様又は文字等となる。印刷柄としては、例えば、木目、石目、布目、砂目、幾何学模様、文字、全面ベタ、メタリック等からなる絵柄が挙げられる。絵柄層IIIとしての印刷層の形成には、バインダー及び適切な色の顔料又は染料を含有する着色インキを用いるとよい。バインダーとしては、塩化ビニル/酢酸ビニル系共重合体等のポリビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキッド樹脂、塩素化ポリオレフィン系樹脂等の樹脂が挙げられる。顔料としては、公知の各種顔料を使用できる。例えば、黄色顔料としては、ポリアゾ等のアゾ系顔料、イソインドリノン等の有機顔料、黄鉛等の無機顔料が挙げられる。赤色顔料としては、ポリアゾ等のアゾ系顔料、キナクリドン等の有機顔料、弁柄等の無機顔料が挙げられる。青色顔料としては、フタロシアニンブルー等の有機顔料、コバルトブルー等の無機顔料が挙げられる。黒色顔料としては、アニリンブラック等の有機顔料が挙げられる。白色顔料としては、二酸化チタン等の無機顔料が挙げられる。染料としては、公知の各種染料を使用できる。印刷層の形成方法としては、オフセット印刷法、グラビア輪転印刷法、スクリーン印刷法等の公知の印刷法、ロールコート法、スプレーコート法等の公知のコート法、フレキソグラフ印刷法等が挙げられる。印刷層の厚さは、必要に応じて適宜決めればよく、通常、05~30μm程度である。印刷層は、後述するインサート又はインモールド成形によって得られた積層体において所望の表面外観が得られるよう、その成形時の伸張度合いに応じて適宜厚さを選択すればよい。絵柄層IIIとしての蒸着層は、例えば、アルミニウム、ニッケル、金、白金、クロム、鉄、銅、インジウム、スズ、銀、チタニウム、鉛及び亜鉛からなる群より選ばれる少なくとも一種の金属又はこれらの合金若しくは金属化合物を用いて形成できる。蒸着層の形成方法としては、真空蒸着法、スパッタリング法、イオンプレーティング法、メッキ法等の方法が挙げられる。蒸着層は、後述するインサート又はインモールド成形によって得られた積層成形体において所望の表面外観が得られるよう、その成形時の伸張度合いに応じて適宜厚さを選択すればよい。[積層シートF4]本発明の積層シートF4は、フッ素艶消しフィルムF1、フッ素艶消し積層フィルムF2、及び、フッ素艶消し加飾積層フィルムF3からなる群より選ばれるフィルムと熱可塑性樹脂層IVとが積層されてなるシートである。それらフィルムの少なくとも片面に熱可塑性樹脂層IVを積層すればよいが、特に、フィルム表面の平滑性が優れているアクリル樹脂層II側の面が熱可塑性樹脂層IVに配するように積層することが好ましい。[熱可塑性樹脂層IV]積層シートF4を構成する熱可塑性樹脂層IVは、後述する基材Vとの密着性を高める目的から、基材Vとの相溶性を有する材料からなるものが好ましい。特に、基材Vと同じ材料からなるものがより好ましい。熱可塑性樹脂層IVとしては、公知の熱可塑性樹脂フィルム又はシート用いることができる。その具体例として、アクリル樹脂、ABS樹脂、AS樹脂、ポリ塩化ビニル、ポリ塩化ビニリデン等の塩素系樹脂、ポリエチレン、ポリプロピレン、ポリブテン、ポリメチルペンテン等のポリオレフィン系樹脂、エチレン-酢酸ビニル共重合体又はその鹸化物、エチレン-メタアクリル酸エステル共重合体等のポリオレフィン系共重合体、ポリエチレンテレフタレート、ポリブチレンテレフタレート、ポリエチレンナフタレート、ポリアリレート、ポリカーボネート、共重合ポリエステル等のポリエステル系樹脂、6-ナイロン、66-ナイロン、610-ナイロン、12-ナイロン等のポリアミド系樹脂、ポリスチレン樹脂、セルロースアセテート、ニトロセルロース等の繊維素誘導体、ポリフッ化ビニル、ポリフッ化ビニリデン、ポリテトラフロロエチレン、エチレン-テトラフロロエチレン共重合体等のフッ素樹脂等又はこれらから選ばれる2種又は3種以上の共重合体又は混合物、複合体、積層体等が挙げられる。これらのうち、絵柄層IIIの形成性絵柄層IIIは、フッ素艶消しフィルムF1あるいはフッ素艶消し加飾フィルムF2上に形成する代わりに熱可塑性樹脂層IVに形成することもできる、積層シートF4の二次成形性の観点から、アクリル樹脂、ABS樹脂、塩化ビニル樹脂、ポリオレフィン、ポリカーボネートが好ましい。熱可塑性樹脂層IVには、必要に応じて、例えば、安定剤、酸化防止剤、滑剤、加工助剤、可塑剤、耐衝撃剤、発泡剤、充填剤、抗菌剤、防カビ剤、離型剤、帯電防止剤、着色剤、紫外線吸収剤、光安定剤、熱安定剤、難燃剤等の配合剤を配合してもよい。熱可塑性樹脂層IVの厚さは、必要に応じて適宜決めればよい。通常、20~500μm程度とすることが好ましい。熱可塑性樹脂層IVは、積層シートF4の外観が完全に円滑な上面を呈し、基材の表面欠陥を吸収する又は射出成形時に絵柄層が消失しない程度の厚さを有することが好ましい。積層シートF4を得る方法としては、熱ラミネーション、ドライラミネーション、ウェットラミネーション、ホットメルトラミネーション等の公知の方法が挙げられる。また、押出しラミネーションにより、フッ素艶消しフィルムF1あるいはフッ素艶消し積層フィルムF2と熱可塑性樹脂層IVとを積層することもできる。積層シートF4は、衝撃、変形等の外力に対して取り扱い上十分な強度を発現する。例えば、後述するインサート成形等でフィルムを真空成形した後に金型から取り外したり、その真空成形品を射出成形用金型に装着したりするときに被る衝撃、変形等に対しても、割れ等が生じ難く、取り扱い性が良好となる。[ヒートシール層]ヒートシール層は、本発明のフッ素艶消しフィルムF1、フッ素艶消し積層フィルムF2、フッ素艶消し加飾積層フィルムF3と熱可塑性樹脂層IVとを強固に貼りあわせる場合に適宜使用する。本発明のフッ素艶消しフィルムF1、フッ素艶消し積層フィルムF2、フッ素艶消し加飾積層フィルムF3と熱可塑性樹脂層IVとが接着性を有している場合には必要ないが、層間強度を上げるためには使用する方が好適である。ヒートシール層に用いるヒートシール剤としては、アクリル-ポリエステル-塩化酢酸ビニル系樹脂が好適であるが、特にこれに限定するものではない。[積層成形品]本発明の積層成形品は、フッ素艶消しフィルムF1、フッ素艶消し積層フィルムF2、フッ素艶消し加飾積層フィルムF3、及び、積層シートF4からなる群より選ばれるフィルム又はシートを基材Vに積層したものである。特に、フィルム表面の平滑性が優れているアクリル樹脂層II側の面が基材Vに接するように積層することが好ましい。基材Vの材質としては、例えば、樹脂、木材単板、木材合板、パーティクルボード、中密度繊維板MDF等の木材板、木質繊維板等の水質板、鉄、アルミニウム等の金属等が挙げられる。基材Vを構成する樹脂としては、ポリエチレン、ポリプロピレン、ポリブテン、ポリメチルペンテン、エチレン-プロピレン共重合体、エチレン-プロピレン-ブテン共重合体、オレフィン系熱可塑性エラストマー等のポリオレフィン系樹脂、ポリスチレン樹脂、ABS樹脂、AS樹脂、アクリル樹脂、ウレタン系樹脂、不飽和ポリエステル樹脂、エポキシ樹脂等の汎用の熱可塑性又は熱硬化性樹脂、ポリフェニレンオキシドポリスチレン系樹脂、ポリカーボネート樹脂、ポリアセタール、ポリカーボネート変性ポリフェニレンエーテル、ポリエチレンテレフタレート等の汎用エンジニアリング樹脂、ポリスルホン、ポリフェニレンサルファイド、ポリフェニレンオキシド、ポリエーテルイミド、ポリイミド、液晶ポリエステル、ポリアリル系耐熱樹脂等のスーパーエンジニアリング樹脂等、ガラス繊維又は無機フィラータルク、炭酸カルシウム、シリカ、マイカ等等の補強材、ゴム成分等の改質剤を添加した複合樹脂又は各種変性樹脂等が挙げられる。これらのうち、溶融接着可能な樹脂が好ましく、例えば、ABS樹脂、AS樹脂、ポリスチレン樹脂、ポリカーボネート樹脂、塩化ビニル樹脂、アクリル樹脂、ポリエステル樹脂又はこれらを主成分とする樹脂が好ましい。接着性の点では、ABS樹脂、AS樹脂、ポリカーボネート樹脂、塩化ビニル樹脂又はこれらを主成分とする樹脂が好ましく、特にABS樹脂、ポリカーボネート樹脂又はこれらを主成分とする樹脂がより好ましい。また、ポリオレフィン系樹脂等の熱融着しない樹脂であっても、接着層を設けることで成形時に接着させることは可能である。積層体の製造方法としては、二次元形状の積層体の場合で、かつ、基材が熱融着できるものの場合は、熱ラミネーション等の公知の方法を用いることができる。例えば、木材単板、木材合板、パーティクルボード、中密度繊維板MDF等の木材板、木質繊維板等の水質板、鉄、アルミニウム等の金属等、熱融着しない基材に対しては、接着層を介して貼り合わせることが可能である。三次元形状の積層体の場合は、インサート成形法、インモールド成形法等の公知の方法を用いることができる。インサート成形法とは、印刷等の加飾を施したフィルム又はシートを、あらかじめ真空成形等によって三次元の形状に成形し、不要なフィルム又はシート部分をトリミング加工により除去し、その後射出成形金型内に移し、基材となる樹脂を射出成形することにより一体化させて成形品積層体を得る方法である。インモールド成形法とは、印刷等の加飾を施したフィルム又はシートを、射出成形金型内に設置し、真空成形を施し、その後同じ金型内で基材となる樹脂を射出成形することにより一体化させて成形品積層体を得る方法である。本発明のフッ素艶消しフィルムF1、フッ素艶消し積層フィルムF2、フッ素艶消し加飾積層フィルムF3、積層シートF4は、高温時の伸度に富んでいるので、真空成形により三次元形状を付与する場合に非常に有利である。射出成形に使用する基材Vとしては、射出成形後の収縮率が、本発明のフッ素艶消しフィルムF1、フッ素艶消し積層フィルムF2、フッ素艶消し加飾積層フィルムF3、積層シートF4の収縮率に近似した樹脂が好ましい。両者の収縮率が近似していると、インモールド成形又はインサート成形によって得た積層体の反り、或いはフィルム又はシートの剥がれ等の不具合が生じ難くなる。以下、実施例及び比較例により本発明を説明する。以下の記載において、部は質量部を表す。また、各フィルム、シート及び積層成形品の評価は下記の方法で行った。なお、以下の記載における略号は次の通りである。MMA:メタクリル酸メチルMA:アクリル酸メチルn-BA:アクリル酸n-ブチル13-BD:13-ブチレングリコールジメタクリレートAMA:メタクリル酸アリルCHP:クメンハイドロパーオキサイドLPO:ラウリルパーオキサイドt-BH:t-ブチルハイドロパーオキサイドEDTA:エチレンジアミン四酢酸二ナトリウムHEMA:メタクリル酸2-ヒドロキシエチルMEK:メチルエチルケトン。1非架橋のアクリル樹脂Bの質量平均粒子径:HORIBA株製のレーザ回折散乱式粒度分布測定装置LA-910を用いて非架橋のアクリル樹脂Bの質量平均粒子径を測定した。2アクリル樹脂組成物2-1及び2-2の質量平均粒子径:大塚電子株製の光散乱光度計DLS-700商品名を用い、動的光散乱法でアクリル樹脂組成物2-1及び2-2の質量平均粒子径を測定した。3非架橋のアクリル樹脂Bの固有粘度:クロロホルム溶媒中、25°Cにおいて、サン電子工業製AVL-2C自動粘度計により非架橋のアクリル樹脂Bの固有粘度を測定した。4アクリル樹脂組成物2-1及び2-2のゲル含有率:所定量抽出前質量のアクリル樹脂組成物2-1及び2-2の粉体をアセトン溶媒中、還流下で抽出処理し、得られた処理液を遠心分離により分別し、乾燥後、アセトン不溶分の質量抽出後質量を測定した。ゲル含有率は下式にて算出した。ゲル含有率=抽出後質量g/抽出前質量g×1005外観:A4サイズのフッ素艶消しフィルムF1又はフッ素艶消し樹脂層I側を目視にて観察し、下記基準で外観を評価した。○:非架橋のアクリル樹脂の分散不良によるフィッシュアイが0~3個△:非架橋のアクリル樹脂の分散不良によるフィッシュアイが4~10個×:非架橋のアクリル樹脂の分散不良によるフィッシュアイが11個以上660度表面光沢度:JISZ8741に準じ、ポータブル光沢計コニカミノルタセンシング製、商品名:GM-268を用い、フッ素艶消しフィルムF1又はフッ素艶消し樹脂層I側の60度表面光沢度を測定した。7艶消し性:フッ素艶消しフィルムF1又はフッ素艶消し樹脂層I側の表面を目視にて観察し、下記基準で艶消し性を評価した。◎:極めてきめの細かい艶消し状態を有している○:きめの細かい艶消し状態を有している×:きめの粗い艶消し状態を有している8フィルム表面凹凸の平均間隔Sm:キーエンス製の形状測定レーザマイクロスコープVK-8500商品名を用い、倍率200倍でフッ素艶消しフィルムF1表面に形成された表面凹凸の平均間隔Smを測定した。9耐溶剤性1:フッ素艶消しフィルムF1又はフッ素艶消し樹脂層Iの表面に溶剤アセトン又はMEKを1滴垂らし、室温で乾燥するまで放置した。乾燥後の試料表面を目視観察し、下記の基準で耐溶剤性を評価した。○:試料表面に変化はない△:試料表面に僅かに溶剤の痕が残っている×:試料表面に溶剤の痕がはっきり残っている、又は試料表面の溶剤が接触した面が白濁している10耐溶剤性2:フッ素艶消しフィルムF1又はフッ素艶消し樹脂層Iの表面にガーゼを載せ、その上にサンタンローション商品名:CoppertoneWaterbabies30SPFを1滴垂らし、さらにその上にアルミ板を含めた500gの荷重をかけ、74°Cで1時間放置した。試験後の試料表面を目視観察し、下記の基準で耐溶剤性を評価した。○:試料表面に変化はない△:試料表面に僅かに溶剤の痕が残っている×:試料表面に溶剤あるいはガーゼの痕がはっきり残っている、又は試料表面の溶剤が接触した面が白濁している11耐溶剤性3:フッ素艶消しフィルムF1又はフッ素艶消し樹脂層Iの表面に10乳酸水溶液を1滴垂らし、80°Cで24時間放置した。試験後の試料表面を目視観察し、下記の基準で耐溶剤性を評価した。○:試料表面に変化はない△:試料表面に僅かに溶剤の痕が残っている×:試料表面に溶剤の痕がはっきり残っている、フィルム表面が膨潤している、あるいは、溶剤が接触した面が白濁している12耐溶剤性4:フッ素艶消しフィルムF1又はフッ素艶消し樹脂層Iの表面に内径38mm、高さ15mmのポリエチレン製円筒を置き、圧着器で試験片に強く密着させ、その開口部に自動車用芳香剤ダイヤケミカル製、グレイスメイトポピー柑橘系を5ml注入した。開口部にガラス板で蓋をした後、55°Cに保持した恒温槽に入れ4時間放置した。試験後、圧着器を取り外し、試験片を水洗した後風乾し、試験部の表面の白化状態を観察した。○:試料表面に変化はない△:試料表面に僅かに溶剤の痕が残っている×:試料表面に溶剤の痕がはっきり残っている、又は、溶剤が接触した面が白濁している13耐溶剤性5:フッ素艶消しフィルムF1又はフッ素艶消し樹脂層Iの表面に内径38mm、高さ15mmのポリエチレン製円筒を置き、圧着器で試験片に強く密着させ、その開口部にプラスチック用可塑剤としてジオクチルフタレートを5ml注入した。開口部にガラス板で蓋をした後、80°Cに保持した恒温槽に入れ72時間放置した。試験後、圧着器を取り外し、試験片を水洗した後風乾し、試験部の表面の白化状態を観察した。○:試料表面に変化はない△:試料表面に僅かに溶剤の痕が残っている×:試料表面に溶剤の痕がはっきり残っている、又は、溶剤が接触した面が白濁している14フッ素艶消し樹脂層I及びアクリル樹脂層II各層の厚さ:フッ素艶消し樹脂積層フィルムF2を断面方向に70nmの厚みに切断したサンプルを、透過型電子顕微鏡日本電子製、商品名J100Sにて観察し、5箇所でそれぞれの厚みを測定し、それらを平均することで算出し求めた。15フッ素艶消し積層フィルムF2の印刷適性:アクリル樹脂層II側に絵柄層としてシルバーメタリック柄をグラビア印刷にて設けた。印刷抜け個数をカウントし、以下の評価をした。○:印刷抜け個数が1個/m2未満×:印刷抜け個数が10個/m2以上16積層成形品の表面硬度:積層成形品のフッ素艶消し樹脂層I面を用い、JISK5400に従って表面硬度を測定した。[調製例1]非架橋のアクリル樹脂Bとしての水酸基含有重合体1-1の製造攪拌機、還流冷却器、窒素ガス導入口等の付いた反応容器に以下の単量体混合物1を仕込んだ。次いで、容器内を十分に窒素ガスで置換した後、反応容器内の単量体混合物1を攪拌しながら75°Cまで加熱し、窒素ガス気流中で3時間反応させた。この後、反応容器内の温度を90°Cに昇温して、更に45分保持して重合を完了し、引き続いて150メッシュ目開き100μmの条件で篩別を行い、通過したビーズを脱水、乾燥して水酸基含有重合体1-1を得た。得られた水酸基含有重合体1-1のSPAは226J12cm32であった。また、重合体のTgは77°C、固有粘度は006L/g、Mw/Mnは21、質量平均粒子径は70μmであった。<単量体混合物1>MA:10部MMA:60部HEMA:30部n-オクチルメルカプタン:018部LPO:1部第三リン酸カルシウム:18部水:250部[調製例2]非架橋のアクリル樹脂Bとしての水酸基含有重合体1-2の製造単量体混合物1を以下の単量体混合物2に変更したこと以外は調製例1と同様の方法で水酸基含有重合体1-2を得た。得られた水酸基含有重合体1-2のSPAは218J12cm32であった。また、重合体のTgは93°C、固有粘度は0079L/g、Mw/Mnは21、質量平均粒子径は75μmであった。<単量体混合物2>MA:1部MMA:79部HEMA:20部n-オクチルメルカプタン:018部LPO:1部第三リン酸カルシウム:18部水:250部[調製例3]非架橋のアクリル樹脂Bとしての水酸基含有重合体1-3の製造単量体混合物1を以下の単量体混合物3に変更したこと以外は調製例1と同様の方法で水酸基含有重合体1-3を得た。得られた水酸基含有重合体1-3のSPAは236J12cm32であった。また、重合体のTgは80°C、固有粘度は0041L/g、Mw/Mnは22、平均粒子径は75μmであった。<単量体混合物3>MA:1部MMA:54部HEMA:45部n-オクチルメルカプタン:018部LPO:1部第三リン酸カルシウム:18部水:250部[調製例4]非架橋のアクリル樹脂Bとしての水酸基含有重合体1-4の製造攪拌機、還流冷却器、窒素ガス導入口等の付いた反応容器に以下の単量体混合物4を仕込んだ。次いで、容器内を十分に窒素ガスで置換した後、反応容器内の単量体混合物1を攪拌しながら80°Cまで加熱したこと以外は調製例1と同様の方法で水酸基含有重合体1-4を得た。得られた水酸基含有重合体1-4のSPAは226J12cm32であった。また、重合体のTgは77°C、固有粘度は007L/g、Mw/Mnは25、平均粒子径は75μmであった。<単量体混合物4>MA:10部MMA:60部HEMA:30部n-オクチルメルカプタン:015部LPO:1部第三リン酸カルシウム:18部水:250部[調製例5]非架橋のアクリル樹脂Bとしての水酸基含有重合体1-5の製造単量体混合物1を以下の単量体混合物5に変更したこと以外は調製例1と同様の方法で水酸基含有重合体1-5を得た。得られた水酸基含有重合体1-5のSPAは226J12cm32であった。また、重合体のTgは77°C、固有粘度は013L/g、Mw/Mnは22、平均粒子径は75μmであった。<単量体混合物5>MA:10部MMA:60部HEMA:30部n-オクチルメルカプタン:008部LPO:1部第三リン酸カルシウム:18部水:250部[調製例6]非架橋のアクリル樹脂Bとしての水酸基含有重合体1-6の製造単量体混合物1を以下の単量体混合物6に変更したこと以外は調製例1と同様の方法で水酸基含有重合体1-6を得た。得られた水酸基含有重合体1-6のSPAは241J12cm32であった。また、重合体のTgは68°C、固有粘度は004L/g、Mw/Mnは22、平均粒子径は75μmであった。<単量体混合物6>MA:10部MMA:40部HEMA:50部n-オクチルメルカプタン:018部LPO:1部第三リン酸カルシウム:18部水:250部[調製例7]アクリル樹脂層IIとしてのアクリル樹脂組成物2-1の製造<ゴム含有重合体a>攪拌機を備えた容器に脱イオン水85部を仕込んだ後、以下に示す単量体混合物a-A-1をCHP0025部と共に投入し、室温下にて攪拌混合した。次いで、攪拌しながら、乳化剤東邦化学工業製、商品名フォスファノールRS610NA13部を上記容器内に投入し、攪拌を20分間継続して乳化液を調製した。a-A-1MMA:03部n-BA:45部13-BD:02部AMA:005部次に、冷却器付き重合容器内に脱イオン水1865部を投入し、70°Cに昇温した。さらに、イオン交換水5部にソジウムホルムアルデヒドスルホキシレート020部、硫酸第一鉄00001部及びEDTA00003部を加えて調製した混合物を、重合容器内に一度に投入した。次いで、窒素下で攪拌しながら、調製した乳化液を8分間にわたって重合容器に滴下した後、15分間反応を継続させ、単量体混合物a-Aの第1段目の重合を完結した。続いて、以下に示す単量体混合物a-A-2を、CHP0016部と共に、90分間にわたって重合容器に滴下した後、60分間反応を継続させ、単量体混合物a-Aの二段目の重合を完結させた。a-A-2MMA:15部n-BA:225部13-BD:10部AMA:025部一段目の重合に使用した単量体混合物a-A-1に関してFOXの式から求めたTgは-48°Cであり、二段目の重合に使用した単量体混合物a-A-2に関してFOXの式から求めたTgは-48°Cであった。続いて、以下に示す単量体混合物a-Bを、CHP00125部と共に、45分間にわたって重合容器に滴下した後、60分間反応を継続させた。単量体混合物a-Bから得られる重合体のFOXの式から求めたTgは20°Cであった。a-BMMA:6部n-BA:4部AMA:0075部続いて、以下に示す単量体混合物a-Cをn-OM019部及びt-BH008部と共に、140分間にわたって重合容器に滴下した後、60分間反応を継続させ、ゴム含有重合体aの重合体ラテックスを得た。a-CMMA:552部MA:48部単量体混合物a-Cに関してFOXの式から求めたTgは84°Cであった。また、重合後に測定したゴム含有重合体aの質量平均粒子径は012μmであった。得られたゴム含有重合体aの重合体ラテックスを、濾材としてSUS製のメッシュ平均目開き:62μmを取り付けた振動型濾過装置を用いて濾過した後、酢酸カルシウム35部を含む水溶液中で塩析させ、水洗して回収し、乾燥し、粉体状のゴム含有重合体aを得た。ゴム含有重合体aのゲル含有率は60質量であった。上記手順で得たゴム含有重合体a100部、さらに配合剤として、紫外線吸収剤チバスペシャリティケミカルズ社製、商品名チヌビン23414部、酸化防止剤旭電化工業製、商品名アデカスタブAO-5001部、及び、光安定剤旭電化工業製、商品名LA-6703部を、ヘンシェルミキサーを用いて混合した。この混合物を230°Cに加熱した脱気式押出機池貝鉄工製、商品名PCM-30に供給し、混練して、300メッシュのスクリーンメッシュで異物を取り除きながら押出機で押し出し、ペレット化し、アクリル樹脂層IIを構成するアクリル樹脂組成物2-1を得た。[調製例8]アクリル樹脂層IIとしてのアクリル樹脂組成物2-2の製造<ゴム含有重合体b>容器にあらかじめ仕込む脱イオン水の量を108部に変更したこと以外は、調製例7と同様にして乳化液を調製した。次いで投入する脱イオン水の量を1392部に変更し、昇温の温度を75°Cに変更したこと以外は、調製例7の単量体混合物a-Aの第1段目の重合と同様にして、単量体混合物b-Aの第1段目の重合を完結した。続いて、単量体成分a-A-2の代わりに、以下に示す単量体成分b-A-2を使用したこと以外は、調製例7の単量体混合物a-Aの第2段目の重合と同様にして、単量体混合物b-Aの第2段目の重合を完結した。b-A-2MMA:96部n-BA:144部13-BD:10部AMA:025部一段目の重合に使用した単量体混合物b-A-1に関してFOXの式から求めたTgは-48°Cであり、二段目の重合に使用した単量体混合物b-A-2に関してFOXの式から求めたTgは-10°Cであった。続いて、単量体混合物a-Bの代わりに、以下に示す単量体混合物b-Bを使用したこと以外は、調製例7の単量体混合物a-Bの重合と同様にして重合を行った。b-BMMA:6部MA:4部AMA:0075部単量体混合物b-Bに関してFOXの式から求めたTgは、60°Cであった。続いて、単量体混合物a-Cの代わりに、以下に示す単量体混合物b-Cを使用し、n-OMの量を0264部に変更したこと以外は、調製例7の単量体混合物a-Cの重合と同様にして重合を行い、ゴム含有重合体bの重合体ラテックスを得た。b-CMMA:57部MA:3部単量体混合物b-Cに関してFOXの式から求めたTgは99°Cであった。また、重合後に測定したゴム含有重合体bの質量平均粒子径は011μmであった。得られたゴム含有重合体bの重合体ラテックスを、調製例7と同様にして濾過~回収し、乾燥し、粉体状のゴム含有重合体bを得た。ゴム含有重合体bのゲル含有率は70質量であった。そして、ゴム含有重合体a100部の代わりに、ゴム含有重合体b45部と熱可塑性重合体[MMA/MA共重合体MMA/MA=99/1質量比、還元粘度ηsp/c=006L/g55部を使用したこと以外は、調製例7と同様にして各添加材を混合し、300メッシュのスクリーンメッシュで異物を取り除きながら押出機で押し出し、ペレット化し、アクリル樹脂層IIを構成するアクリル樹脂組成物2-2を得た。<実施例1~9及び比較例1~6>フッ素樹脂Aとしてポリフッ化ビニリデンアルケマ製、商品名:KYNAR720、溶解度パラメータSPF:171J12cm32100部に対して、表1に示す非架橋のアクリル樹脂Bを表1に示す割合で配合し、ヘンシェルミキサーを用いて30秒間混合し、2軸押出機東芝機械製、商品名:TEM35を用いてシリンダー温度180~200°C及びダイヘッド温度220°Cの条件で300メッシュのスクリーンメッシュで異物を取り除きながら押し出し、切断してペレット化した。得られたペレットを乾燥後、40φ製膜機ムサシノキカイ製を用いてT-ダイ法で300メッシュのスクリーンメッシュで異物を取り除きながら製膜し、厚み約50μmのフッ素フィルムF1を得た。なお、製膜に際してはシリンダー温度を180~220°Cに設定し、T-ダイの温度を230°Cに設定した。得られたフィルムの60度表面光沢度、艶消し性、外観、Sm及び耐溶剤性についての評価結果を表1に示す。表中の略号及び略称は以下の通りである。フッ素樹脂Aのア:ポリフッ化ビニリデンアルケマ製、商品名:KYNAR720架橋アクリル微粒子A:エポスターMA1013日本触媒製架橋アクリル微粒子B:エポスターMA1006日本触媒製熱可塑性重合体:メチルメタクリレートMMA-メチルアクリレートMA共重合体MMA/MA=99/1質量比、還元粘度ηsp/c=006L/g、溶解度パラメータ:203J12cm32△σ:SPA-SPFJ12cm32上記の実施例及び比較例より、次のことが明らかとなった。実施例1~9におけるフッ素フィルムF1においては、フッ素樹脂が本来有する耐溶剤性を備え、且つきめの細かい艶消し状態を有する艶消しフィルムが得られた。一方、比較例1では得られたフッ素フィルムF1はフッ素樹脂A単独で製膜されたものであり、フィルムの表面に凹凸が発現していなかった。また、比較例2及び4ではフッ素樹脂Aと非架橋のアクリル樹脂Bとの溶解度パラメータの差△σが5J12cm32未満であった。そのため比較例2では艶消し性が不十分であった。また比較例4ではフィッシュアイが発生し、外観の良好な艶消しフィルムが得られなかった。比較例3では良好な艶消し性を有するフィルムが得られているが、非架橋のアクリル樹脂Bの量が多過ぎるので、フッ素樹脂が本来有する耐溶剤性が損なわれていた。また、フッ素樹脂Aに架橋アクリル微粒子を配合した比較例5、6では、得られたフッ素フィルムの表面はきめの粗い艶消し状態を有しており、耐溶剤性も損なわれていた。<実施例10>フッ素艶消し樹脂層Iを構成する実施例2で得たフッ素樹脂組成物のペレット、及び、アクリル樹脂層IIを構成する調製例7で得たアクリル樹脂組成物2-1のペレットを80°Cで一昼夜乾燥した。シリンダー温度240°Cに設定した500メッシュのスクリーンメッシュを設けたノンベントスクリュー型65mmφの押出機を用いて、アクリル樹脂組成物2-1を可塑化し、他方、同じくシリンダー温度180~220°Cに設定した500メッシュのスクリーンメッシュを設けた25mmφの押出機を用いて前記フッ素樹脂組成物を可塑化し、次いで240°Cに設定した2種2層用マルチマニホールドダイで、アクリル樹脂層II側が鏡面冷却ロールに接するようにして厚さ50μmのフッ素艶消し積層フィルムF2を作製した。フッ素艶消し積層フィルムF2の断面を観察したところ、フッ素艶消し樹脂層Iの厚みは5μm、アクリル樹脂層IIの厚みは45μmであった。一方、熱可塑性樹脂層IVとして、ランダム重合ポリプロピレン樹脂にヒンダードフェノール系酸化防止剤、紫外線吸収剤、ヒンダードアミン系光安定剤、酸化鉄顔料を含有させた厚さ90μmのフィルムリケンテクノス製、商品名:リベストTPOを用いた。この熱可塑性樹脂層IVの表面に、絵柄層IIIとしてバインダー樹脂がアクリル樹脂と塩化酢酸ビニル樹脂、顔料が少なくともイソインドリン、ジケトピロロピロール、カーボンブラック、フタロシアニンブルーの1つ以上からなるインキを使用してグラビア印刷法により絵柄を印刷した。この絵柄層IIIとフッ素艶消し積層フィルムF2のアクリル樹脂層II側が接するように配し、これらを熱ラミネートして積層シートF4を得た。<実施例11>実施例2で得たフッ素樹脂組成物のペレットの代わりに実施例4で得たフッ素樹脂組成物ペレットを使用したこと以外は、実施例10と同様にして、フッ素艶消し積層フィルムF2、積層シートF4を得た。<実施例12>アクリル樹脂層IIとして、調製例7で得たアクリル樹脂組成物2-1の代わりに調製例8で得たアクリル樹脂層2-2を使用し、フッ素艶消し積層フィルムの厚さを125μmに変更したこと以外は、実施例10と同様にして、フッ素艶消し積層フィルムF2を得た。フッ素艶消し積層フィルムF2の断面を観察したところ、フッ素艶消し樹脂層Iの厚みは5μm、アクリル樹脂層IIの厚みは120μmであった。得られたフッ素艶消し積層フィルムF2のアクリル樹脂層II側に絵柄層IIIとしてシルバーメタリック柄をグラビア印刷にて設けて、フッ素艶消し加飾積層フィルムF3を得た。印刷適性評価は○であった。さらに、熱可塑性樹脂層IVとして接着層を有する厚さ035mmのABSシートを、接着層とシルバーメタリック調絵柄層とが接するように、熱ラミネーションによって積層し、積層シートF4を得た。この積層シートF4を用いて成形を行った。具体的には、この積層シートF4を、フッ素艶消し積層フィルムF2側がキャビティ側になるように真空引き機能を持つ金型内に配置し、積層シートF4が190°Cに達するまでヒーターで加熱した後、真空成形を行った。真空成形した積層シートF4の不要な部分最終積層体において基材Vと接着しない部分を、フッ素艶消し積層フィルムF2側から、トムソン打ち抜き型を用いてトリミングした。不要部をトリミング加工した後の積層シートF4を、キャビティー側の金型の底、かつ、中央のゲートから横方向に3cmの位置に、1cm2、深さ1mmの凹みがある金型の底に、積層シートF4のフッ素艶消し積層フィルムF2側がキャビティー側になるように配置した。次いで、積層シートF4の熱可塑性樹脂層IVに基材VとなるABS樹脂UMGABS製、商品名ダイヤペットABSバルクサムTM25を射出成形し、インサート成形により積層体積層成形品を得た。積層体の形状は、縦150mm×横120mm×厚さ2mm、深さ10mmの箱型であり、金型のゲート位置は、積層体中央に1箇所、中央ゲートの上下積層体縦方向40mmの位置に各1箇所の計3箇所であり、ゲート形状は、直径1mmのピンポイントゲートである。また、金型のキャビティー側の底面と側面を結ぶ角のコーナーRは約3である。コーナーRは、FUJITOOL製RADIUSGAGE商品名で測定した。この射出成形は、日本製鋼所製、J85ELII型射出成形機商品名を用い、シリンダー温度250°C、射出速度30、射出圧力43、金型温度60°Cの条件で行った。この積層成形品の各種評価を行った。その結果を表2に示す。<実施例13>フッ素艶消し樹脂層Iとして、実施例2で得たフッ素樹脂組成物のペレットの代わりに実施例4で得たフッ素樹脂組成物のペレットを使用したこと以外は、実施例12と同様にして、フッ素艶消し積層フィルムF2を得た。そして、このフッ素艶消し積層フィルムF2を使用したこと以外は、実施例12と同様にして加飾積層フィルムF3、積層シートF4及び積層成形品を作製し評価した。その結果を表2に示す。<実施例14~15>フッ素艶消し樹脂層Iとアクリル樹脂層IIの層厚みとその比率[I/II]を表2に示すように変更したこと以外は、実施例12と同様にして積層成形品を作製し評価した。その結果を表2に示す。<比較例7~10>フッ素艶消し樹脂層Iとして、実施例2で得たフッ素樹脂組成物のペレットの代わりに、表2に示すように比較例3~6で得たフッ素樹脂組成物のペレットを使用したこと以外は、実施例12と同様にして、フッ素艶消し積層フィルムを得た。そして、これらのフッ素艶消し積層フィルムを使用したこと以外は、実施例12と同様にして加飾積層フィルム、積層シート及び積層成形品を作製し評価した。その結果を表2に示す。比較例7では良好な艶消し性を有するフィルムが得られているが、非架橋のアクリル樹脂Bの量が多過ぎるので、フッ素樹脂が本来有する耐溶剤性が損なわれていた。比較例8ではフッ素樹脂Aと非架橋のアクリル樹脂Bとの溶解度パラメータの差△σが5J12cm32未満であるため艶消し性が不十分であり、またフィッシュアイが発生し、外観の良好な艶消しフィルムが得られなかった。また、フッ素樹脂Aに架橋アクリル微粒子を配合した比較例9、10では、得られたフッ素フィルムの表面はきめの粗い艶消し状態を有しており、耐溶剤性も損なわれていた。"